СЫРЬЕВАЯ СМЕСЬ ДЛЯ ИЗГОТОВЛЕНИЯ ТЕПЛОИЗОЛЯЦИОННОГО МАТЕРИАЛА
RAW MIXTURE FOR MAKING HEAT INSULATING MATERIAL

Изобретение относится к производству теплоизоляционных строительных материалов.
Известна сырьевая смесь для изготовления теплоизоляционного материала, содержащая, мас.%: зола унос 58-62; жидкое стекло 22-23; карбонат кальция 11,1-11,5; вода-остальное [1].
Задачей изобретения является уменьшение потерь прочности теплоизоляционного материала в состоянии насыщения его водой.
Технический результат достигается тем, что сырьевая смесь для изготовления теплоизоляционного материала, содержащая золу-унос, жидкое стекло, карбонат кальция, воду, дополнительно включает молотый стеклобой, при следующем соотношении компонентов, мас.%: зола-унос 52-54; жидкое стекло 22-23; карбонат кальция 6-8; молотый стеклобой 4-6; вода 11-14.
В составе сырьевой смеси для изготовления теплоизоляционного материала используют бой любого силикатного стекла (тарного, листового. медицинского, кварцевого и др.), размолотого и просеянного через сетку 0,14.
В таблице приведены составы сырьевой смеси для изготовления теплоизоляционного материала.
Компоненты
Состав, мас.%:
1
2
3
Зола-унос
52
53
54
Жидкое стекло
22
22,5
23
Карбонат кальция
8
7
6
Молотый стеклобой
4
5
6
Вода
14
12,5
11
Коэффициент размягчения
~0,7
~0,7
~0,7
Компоненты дозируют в требуемых количествах. В жидкое стекло добавляют воду, золу-унос предварительно смешанную с размолотыми и просеянными через сетку 0,14 стеклобоем и карбонатом кальция (например, мрамором, известняком и др.). Все компоненты перемешивают, полученную смесь укладывают в формы; уплотняют и оставляют до затвердевания. Через сутки изделия, например блоки, извлекают из форм. Лицевая поверхность полученных изделий может быть оплавлена с применением низкотемпературной плазмы до образования тонкого стекловидного защитно-декоративного слоя.
Источник информации
1. SU 1047866, 1983.